(57)【要約】      （修正有）【課題】布帛とした際に優れたソフト性、平滑性を呈し、加えて高いストレッチ性能と防透性、吸水速乾性、生産安定性を兼ね備えた極細仮撚糸を提供する。【解決手段】単糸繊度が１．３ｄｔｅｘ以下の単糸群より構成される仮撚加工糸であって、任意の繊維横断面１において、構成単糸の扁平度の最大２と最小３の差が３．０以上、かつ扁平度の度数分布におけるＣＶが３０％以上である極細仮撚糸。【選択図】図２
2017218698.tif 000002
【特許請求の範囲】
【請求項１】
単糸繊度が１．３ｄｔｅｘ以下の単糸群より構成される仮撚加工糸であって、任意の繊維横断面における単糸扁平度の最大と最小の差が３．０以上、かつ扁平度の度数分布におけるＣＶが３０％以上であることを特徴とする極細仮撚加工糸。
【請求項２】
単糸断面において、ネック部分を有することを特徴とする、請求項１に記載の極細仮撚加工糸。
【請求項３】
扁平度最大の単糸と最小の単糸において、単糸中心部分の配向度の差が、該平均値の１０％以内であることを特徴とする請求項１または２に記載の極細仮撚加工糸。
【発明の詳細な説明】
【技術分野】
【０００１】
本発明は単糸断面が扁平形状である極細仮撚糸に関するものである。さらに詳しくは、布帛とした際に優れたソフト性、平滑性を呈し、加えて高いストレッチ性能と防透性、吸水速乾性、および布帛の生産安定性を兼ね備えた極細仮撚糸に関するものである。
【背景技術】
【０００２】
ポリエステル繊維は、数多くの優れた性質を有しており、衣料用として欠くことのできない素材である。近年、健康の維持・増進を図るため、手軽にできるウオーキングやジョキング、あるいはスポーツ・レジャーや競技スポーツなどを楽しむ人が急増しており、その時に着用する衣類としては、汗をよく吸収し、吸収した汗を速く乾燥させる吸汗速乾性繊維素材の開発が要求されている。特に肌に直接触れた状態で着用するインナーでは、肌触りや適度なストレッチ性を考慮した素材を用いる必要があり、従来は、木綿などの天然繊維を交織、交編した布帛が多く使用されてきた。ただ、天然繊維を用いた布帛は、吸汗性に優れても速乾性が不足していたり、繰り返しの洗濯・再使用により寸法変化を起こしたり色褪せ・色落ちを起こしたりと課題が多かった。
【０００３】
最近ではインナー用途でも、ファッション性やイージーケア性が重視されるようになり、より鮮明な発色性やプリント性、高耐久性が得られる合成繊維素材への注目が高まっている。特にポリエステルは疎水性の剛直ポリマーであるため、優れた機械的特性を持ち、耐久性やハンドリングの容易性を具備しており、繰り返し洗濯などハードに使用しても衣料としての型崩れが少なく、好ましく用いられている。一方でポリマー構造に由来して、吸湿性・吸水性が極めて低く、天然繊維に比べて肌触りが硬いといった短所もある。
【０００４】
ポリエステル繊維に吸水速乾性を付与する方法としては、特許文献１、２に繊維断面に凹部を施す方法が提案されている。この方法によれば、繊維を構成する単糸１本１本を多葉形やＷ字といった複数の凹部を有した特殊形状とすることにより、単糸側面の凹凸を利用した毛管現象によって吸水速乾性を高めている。ただ、この方法では、凹凸の起伏が大きいために隣接する単糸の凹凸部と噛み合ってしまい、結果的に空隙部が減少し、かつ続く仮撚加工での加撚圧縮によって凹凸が潰れて消失するなどの問題があった。加えて凸部を複数有する特殊断面である単糸は曲げ剛性が高くなり、そのためソフトさや、滑らかさといった風合いが犠牲となり、ごわつき感の強い布帛となり易い。また、紡糸に際しては特殊吐出孔形状を有した口金が必要となり、このような特殊孔では丸孔に比べて孔面積が大きくなることが避けられず、紡糸ドラフトが過大となって、単糸極細化や多フィラメント化が極めて困難となる。
【０００５】
これら欠点の改良技術として特許文献３には、単糸断面に２対以上の凹部（くびれ）を有した連玉断面構造の扁平糸が提案されている。この発明によれば、断面の扁平化により断面短軸方向の曲げ剛性が低下するため、同一単糸繊度の丸断面繊維と比べた場合にはソフト性が得られる。また、凹凸を失わない一定の範囲内で仮撚加工も可能とされているが、この発明においても、高度に扁平化した特殊断面であるが故に単糸細繊度化や多フィラメント化は困難であり、仮撚加工条件もマイルドな条件に限定されるため、仮撚ストレッチ性能が十分なものでは無かった。
【先行技術文献】
【特許文献】
【０００６】
【特許文献１】特開平８−２１８２４１号公報
【特許文献２】特開２００５−６０８８０号公報
【特許文献３】特開２００４−３４６４６１号公報
【発明の概要】
【発明が解決しようとする課題】
【０００７】
本発明は上記課題を解決し、従来技術では成し得なかった、吸水速乾性に優れた仮撚糸を提供するものである。さらに詳しくは、布帛とした際に優れたソフト性、平滑性を呈し、加えて高いストレッチ性能と防透性、吸水速乾性、生産安定性を兼ね備えた極細仮撚糸に関する。
【課題を解決するための手段】
【０００８】
本発明は、単糸繊度が１．３ｄｔｅｘ以下の単糸群より構成される仮撚加工糸であって、任意の繊維横断面における、構成単糸の扁平度の最大と最小の差が３．０以上、かつ扁平度分布におけるＣＶを３０％以上とすることにより達成できる。
【発明の効果】
【０００９】
本発明によれば、吸水速乾性に優れた仮撚糸を提供することができる。さらに詳しくは、布帛とした際に優れたソフト性、平滑性を呈し、加えて高いストレッチ性能と防透性、吸水速乾性、および布帛の生産安定性を兼ね備えた極細仮撚糸を提供できる。
【図面の簡単な説明】
【００１０】
【図１】本発明の極細扁平仮撚糸の糸断面の一例である。
【図２】単糸扁平度の測定における長軸と短軸の測定位置を示した図である。
【図３】本発明の仮撚加工糸を得るに好適な未延伸糸の糸断面の一例である。
【発明を実施するための形態】
【００１１】
以下、本発明の実施形態について詳細に説明する。
本発明の仮撚加工糸に用いる樹脂は、繊維形成性を有する熱可塑性樹脂であれば、特段の制限は無く、ポリアミド系樹脂やポリエステル系樹脂、ポリオレフィン系樹脂などを使用することができる。とりわけ、肌に直接触れる衣料用途では、ナイロン６やナイロン６６、ナイロン６１０といったポリアミド樹脂や、ポリエチレンテレフタレート、トリメチレンテレフタレート、ポリブチレンテレフタレートなどのポリエステル樹脂が好ましく用いられ、中でもポリエチレンテレフタレートは、優れた機械特性と加工容易性、原料コスト面でのバランスに優れて好適である。
【００１２】
かかる樹脂には、本発明の目的を阻害しない範囲で、少量の第３成分を共重合または添加しても良い。例えば、イソフタル酸、アジピン酸、セバシン酸、ビスフェノールＡ、ジエチレングリコール、５−ナトリウムスルホイソフタル酸を２０モル％以下、好ましくは１０モル％以下共重合させることが例示でき、この場合、ポリマー固有粘度は０．５〜０．７の範囲が適当である。また、上記ポリマーには、本発明の目的を阻害しない範囲で前述以外の添加剤、例えば艶消剤や顔料、染料、防汚剤、蛍光増白剤、難燃剤、安定剤、耐候剤、紫外線吸収剤、滑剤、あるいは吸湿剤などの機能剤を配合しても良い。また、こうした機能剤がポリマーに非相溶性である場合は、一旦、マスターバッチを調製した後に溶融ブレンド紡糸して微散性させる方法等を用いて添加しても良い。
【００１３】
上記ポリマーから成る本発明の仮撚加工糸は、単糸繊度が１．３ｄｔｅｘ以下であることが必要であり、より好ましくは１．０ｄｔｅｘ以下、更に好ましくは０．７ｄｔｅｘ以下である。単糸繊度が１．３ｄｔｅｘを越えると、単糸間で形成される空隙が粗くなり、十分な吸水性が得られない。好ましくは、単糸繊度を１．０ｄｔｅｘとすると布帛とした際に優れたソフト性を得易く、更に好ましくは０．７ｄｔｅｘ以下とすると、まるでシルク地のような滑らかな表面平滑性が得られるようになり好適である。単糸繊度は細ければ細いほど風合いが良好となるが、加工性の点から０．２ｄｔｅｘ以上であることが好ましい。
【００１４】
また、繊維を構成する単糸の断面は、扁平断面形状である必要があり、詳しくは後述するが、扁平度は一定の分布を有する糸条で構成されている必要がある。ここで言う扁平度とは、単糸断面における最長軸長を最短軸長で除した数値のことであり、三角形のような最短軸長が不明な場合には、最短辺の半値を最短軸長として算出した値を指す。本発明の仮撚糸が目的とする吸水性を得るには、糸条を構成する単糸の扁平度の最大と最小の差が３．０以上ある必要がある。好ましくは４．０以上、さらに好ましくは５．０以上である。扁平度差が３．０以上ある扁平単糸を糸条中に混在させることで、単糸間でのミクロ空隙を効率的に形成でき、優れた吸水性性能を得ることができる上、単糸表面での光反射がランダムになり、優れた防透性が得られるようになる。好ましくは、扁平度差を４．０以上に設計すると一段高い防透性効果が得られるようになり、５．０以上に設計すると、極め優れた防透性、吸水効果に加えて、濃色効果が得られる。扁平度差は、増加するに従って防透性や吸水性の効果が大きくなるが、過度に扁平化が進んだ領域ではその効果が頭打ちとなるため、必要以上の高扁平化は不要である。扁平度差は１０．０以下とすると、機能性と生産安定性のバランスが良く、好ましくは８．０以下である。
【００１５】
また、本発明の仮撚糸は、糸条を構成する単糸の扁平度分布が、標準偏差を平均値で除した値であるところの変動係数ＣＶにおいて、３０％以上が必要である。好ましくは３５％以上、さらに好ましくは４０％以上が良い。扁平度ＣＶを３０％以上とすることで、単糸毎に異なるランダムな断面形状となり、単糸間にミクロ空隙が形成されるようになり、単糸自体に複雑な処理（例えば、単糸表面に多数のスリットを設けた多葉形形状等）をせずに、吸水性能が得られるようになる。ＣＶは大きいほどミクロ空隙を効率的に形成し易くなり、３５％以上とすると優れた吸水性と防透性を呈し、４０％以上とすると更に優れた吸水性、防透性に加えて、濃色効果が得られる。ＣＶは、増加するに従って防透性や吸水性の効果が大きくなるが、過度に高めてもその効果は頭打ちとなる。機能性と生産安定性のバランスを考慮すると、ＣＶは６０％以下が望ましい。
【００１６】
ここで、扁平度差や扁平度ＣＶが増すにつれて、防透性や濃色性が増加するメカニズムについて説明する。上記特性が向上する原理は２つあり、まず１つ目は、光の拡散効果によるものである。布帛の透け現象は、布帛に入射した光が、布帛を通り抜けて被覆物の表面で反射し、その被覆物からの反射光が再び布帛を通り抜けて人の目に届くことによって起こる現象である。つまりは、光が布帛を２度通り抜けることによって起こる現象であるため、防透性を上げるには、布帛の光透過性を下げれば良い。ここで単糸断面形状のランダム扁平化が布帛の光透過性ダウンに効果を奏する。単糸の扁平表面により光の乱反射が生じて、光の拡散・吸収が起こり被覆物への入射、反射光ともに弱めることができる。また、光拡散効果によって布帛表面でのハレーションが抑制されるため、布帛の本来の色彩を視認できるようになり、濃色効果を発現する。２つめの原理は、単糸の扁平形状に由来する形態効果である。扁平化によって繊維表面積は増加することから、染色工程における染料吸尽性が増加し、これに伴って濃色性も増す。さらには、単糸中に多くの染料を多く蓄えられることから、前述の光吸収効果にもプラスの影響を及ぼす。加えて、ランダムな扁平断面が多層に積み重なるため、単糸間の空隙が微分散して光の素通りを抑えることができる。本発明の仮撚糸は、これら２原理を効果的に利用し、相乗効果によって防透性、濃色性を従来にないレベルにまで高めている。
【００１７】
１つの糸条を構成する単糸の数は、製糸安定性を欠かない範囲で、多い方がより効果的に単糸間空隙を形成し易い。単糸数をＤＴＹ繊度で除した数値を、フィラメント係数と定義すると、このフィラメント係数は０．８以上が好ましい。より好ましくは１．０以上、さらに好ましくは１．２以上である。他方、フィラメント係数は６．０以下が好ましく、更に好ましくは４．０以下とすると取扱性の点で望ましい。
【００１８】
断面形状は、製糸する際の口金吐出孔形状により適宜設計・選択できる。例えば、なだらかな弧で形成された１〜２つ凹部を有する扁平形状の場合には紡糸延伸工程に続く仮撚加工において、扁平度の分布が広い糸条であると良好となる。好適な構成繊維の繊維断面形態の例を図１に示すが、このような本発明の仮撚加工糸は繭形や空豆形等の図３（Ａ）〜（Ｆ）に例示した未延伸断面形状糸条であることが紡糸性や仮撚性に特に優れているので好ましい。ポリエステルやポリアミド等の溶融紡糸法においてこれらの形状の繊維を得るには、口金吐出直後にポリマーを均一に急冷すると安定した断面形状が得やすく、例えば環状冷却装置を好ましく用いることができる。この際の紡糸速度は任意の速度で設計することが可能であるが、紡糸ドラフト倍率は、８００倍以下、好ましくは５００倍以下、更に好ましくは３００倍以下であることが、製糸性が安定して好ましい。ここで言う紡糸ドラフト倍率とは、第１引取トールの速度を口金から吐出されるポリマーの線速度で除した値のことである。ポリマーの吐出安定性と生産効率を考慮すると、ドラフト倍率は１００以上、好ましくは１３０以上とすることが望ましい。
【００１９】
ここで、紡糸速度は特に限定する必要は無いが、紡糸速度を３５００ｍ／分以下とすると紡糸ドラフト倍率を抑制し易く、１５００ｍ／分以上とすると、続く仮撚加工での延伸倍率を低く設定でき、断糸や毛羽の少ない品質の良い繊維を得やすく好ましい。紡糸速度は１５００〜３５００ｍ／分が好ましく、特に２０００〜３０００ｍ／分の範囲で紡糸された糸条が仮撚加工性が良好となるので好ましい。また、本発明の繊維は単糸細繊度のハイカウント糸であるため、前記したように紡糸ドラフト倍率を低く抑えることが望ましい。そのためには口金吐出孔を小径化することが有効である。しかしながら、吐出孔を極端に小径化すると、口金繰り返し使用時の洗浄性が低下し、その結果として洗浄不良による吐出孔の詰まりが発生しやすくなるほか、口金の製造コストも高くなる。洗浄の容易性と口金製作コストを総合的に考慮すると、吐出孔の最細部は０．０５ｍｍ以上に設計することが良好なパフォーマンスを得やすく好ましい。
【００２０】
次いで、好適な仮撚加工方法について述べる。仮撚機は、施撚体のタイプによってピン、ベルト、フリクションディスク等の機種に分類されるが、いずれも機種においても製造が可能であるが、仮撚数（単位：Ｔ／ｍ）に、ＤＴＹ繊度（単位：ｄｔｅｘ）の平方根を積算した数値（以下、仮撚係数と称する）が、３０，０００〜３８，０００の範囲となるよう加工すると、幅広い扁平度分布を持った仮撚糸としやすく好ましい。一般的な異形断面糸は仮撚係数が１０，０００〜２０，０００程度で施撚されるのが常であるが、本発明では、極めて高い仮撚係数を用いて施撚することが技術的ポイントである。これら高い係数で仮撚加工することにより、糸条には高い仮撚トルクが発生する。ここで、糸条の中心部近傍に存在する単糸には中心に向かう圧縮の力が加わり、一方糸条の外周部近傍に存在する単糸には周方向の延展力が発生する。つまり、糸条の中心付近の単糸は扁平度が低下する方向に圧縮され、一方外周部近傍の単糸は扁平度が大きくなる方向に延展される。この扁平度の発生メカニズムによって、扁平単糸は、より大きな扁平度差を生じるのである。更に、単糸断面形状が前述した好ましい凹部形状を有する場合には、この凹部が圧縮の起点または延展の支点となって、より大きな扁平度差を発生するのである。さらに大きな扁平度差を生じさせるには、糸条中心部近傍の単糸まで、十分に予熱することが好ましく、仮撚機の第１ヒーターは接触式であると好ましい。加熱時のヒーター温度は、フィラメントを構成するポリマーの結晶化温度以上、融点以下であることが好ましく、融点−１００〜−１０℃の範囲を好ましく採用できる。また、ヒーター上での糸条の接触時間は、０．１３〜０．２０秒、より好ましくは０．１５〜０．１８秒とするのが適当であり、糸条の芯まで予熱することができ好ましい。
【００２１】
本発明の極細仮撚糸は、従来の混繊タイプや多葉形断面タイプの仮撚糸では得難い長手均一性を有しており、毛羽・タルミ品質にも優れるため、例えば、無撚・無糊でも安定して織物にできるほか、丸編、トリコット等の編物にも好適に使用でき、吸水速乾性や防透性に加えて、ソフト性、平滑性を持ったストレッチ性布帛を得ることができる。特に、扁平度が最大の単糸と最小の単糸の配向度差を１０％以下に設計すると、優れた仮撚加工性と布帛風合いが得られて望ましい。より好ましくは２〜７％である。
【実施例】
【００２２】
以下、実施例により、本発明を更に具体的に説明する。なお、実施例における各項目は以下の方法で測定した。
【００２３】
（１）ネック部分の有無
仮撚糸サンプルをエポキシ樹脂にて包埋し、繊維軸に垂直に切断して、デジタルマイクロスコープ（キーエンス社製ＶＨＸ−５０００）を用いて糸条を構成する全単糸の観察像を撮影した。撮影された各単糸の輪郭（図２の１）において、一対の凹み部を有する形状をネックと規定し、全単糸数の８０％以上にネックが認められるものを、ネック部分「あり」として判定した。
【００２４】
（２）ポリマーＩＶ
試料０．８ｇを純度９８％のＯ−クロロフェノール１０ｍｌに１００℃で溶解し、ウベローデ粘度管を用いて２５℃で測定した。
【００２５】
（３）扁平度
仮撚糸サンプルをエポキシ樹脂にて包埋し、繊維軸に垂直に切断して、デジタルマイクロスコープ（キーエンス社製ＶＨＸ−５０００）を用いて糸条を構成する全単糸の観察像を撮影した。撮影された各単糸の断面（図２の１）について、長軸長（図２の２）を短軸長（図２の３）で除した値を扁平度とした。なお、三角形様の短軸長が不明な断面形状に対しては、最短辺の半値を短軸長として用いた。
【００２６】
（４）扁平度ＣＶ
１つの糸条構成する全単糸の扁平度を統計処理し、標準偏差を平均値で除した値であるところの変動係数ＣＶを、扁平度ＣＶとして算出した。
【００２７】
（５）捲縮復元率（ストレッチ性）Ｃ
仮撚加工糸を周長１．０ｍの検尺機にて１０回巻きしてカセ取りした後、このカセにＤＴＹ繊度×０．００２×巻取回数×２／１．１１１ｇの初加重をかけて、９０℃×２０分間熱水処理し、脱水後１２時間以上放置する。放置後のカセに初荷重とＤＴＹ繊度×０．１×巻取回数×２／１．１１１ｇの測定加重をかけて水中に垂下し２分間放置する。放置したカセの長さを測り、Ｌとする。さらに、測定荷重を除き初荷重だけにした状態で３分間放置し、カセの長さを測り、Ｌ１とする。次式により、伸縮復元率ＣＲを求めた。
伸縮復元率ＣＲ（％）＝｛（Ｌ−Ｌ１）／Ｌ｝×１００
ＣＲの値が大きいほどストレッチ性が高い繊維であり、４０％以上を良好、４５％以上を極めて良好なストレッチ性と判定した。
【００２８】
（６）配向度差
サンプルをエポキシ樹脂に包埋後、ミクロトームを用いて繊維軸に垂直に切断して、堀場ジョバンイボン社製 Ｒａｍａｎｏｒ Ｔ−６４０００を用いて測定した。光源にＡｒ＋レーザー（５１４．５ｎｍ、５０ｍＷ）を用い、１００倍の対物レンズによって１μｍ に集光した。ラマン散乱光はシングルモード、スリット１００μｍ、回折格子１８００ｇｒ／ｍｍの条件で、ＣＣＤ検出器により検出した。測定は、扁平度が最大の単糸と最小の単糸について体積中心部分を測定し、それぞれの測定結果に対しラマンバンドパラメータを算出した。ＰＥＴラマンバンドパラメータについては、下記式を用いた。
強度比Ｒ ＝ Ｉ １６１５平行／ Ｉ １６１５垂直
Ｉ １６１５平行：繊維方向に平行な偏向配置での１６１５ｃｍ−１ラマンバンドの強度
Ｉ １６１５垂直：繊維方向に垂直な偏光配置での１６１５ｃｍ−１ラマンバンドの強度
換算複屈折は次の定義による。
Δｎ（×１０−３ ）＝２７５×（Ｒ−１）／（Ｒ＋２）
次いで、扁平度が最大の単糸のΔｎをＭ、扁平度が最大の単糸のΔｎをｍと規定したとき、次式で求められる値を配向度差（％）として算出した。
配向度差（％）＝｛｜Ｍ−ｍ｜×１００｝／｛（Ｍ＋ｍ）／２｝      。
【００２９】
（７）吸水高さ（吸水性）
下記の（８）で調製した筒編地を、ＪＩＳ  Ｌ  １０９６（２０１０年度版）に準じて、幅２．５ｃｍの短冊状にカットした試験片とし、試験片の下端約２ｃｍを水浴に浸漬して１０分間放置した後に水が上昇した高さ（ｍｍ）を測定した。吸水高さが７０ｍｍ以上のものを合格とした。
【００３０】
（８）防透性
目付１５０ｇ／ｍ２の筒編み地を作製し、背景に白板を使用した際の明度と黒板を使用した際の明度を測定し、次式にて値を求めた。
防透性（％）＝（黒板を背景とした時の明度／黒板を背景とした時の明度）×１００
防透性の値が８５％以上を合格とした。
【００３１】
（９）布帛風合い（ソフト性、滑らかさ）
上記の（８）項で調製した筒編地を用いて、熟練の検査員１０名に対して、以下の３段階の基準で布帛風合いを評価し、最も多い得票を得たランクを評価とした。合格レベルは○以上である。
○○：ソフト性に優れると共に、滑らかさに優れる。
○  ：ソフト性に優れる
×  ：ソフト性に不足する。
【００３２】
（実施例１）
ポリマーＩＶ０．６５のポリエチレンテレフタレートを用いて、紡糸温度２９０℃にて溶融後、９６ホールのダンベル型吐出孔（孔径０．１７ｍｍ）を有した紡糸口金から吐出し、糸条に冷却風を吹き付け冷却し、油剤を供給し集束させ、交絡付与を行いながら、紡速２８００ｍ／分の速度で巻取り、ＰＯＹ繊度１１０ｄｔｅｘの部分配向未延伸糸を採取した。この時のドラフト倍率は３５０であった。フリクション仮撚機にて、仮撚ヒーター温度を１９０℃で接触時間０．１７秒、延伸倍率を１．６７、仮撚係数３７０００にて、延伸仮撚加工を施して交絡付与を行い、外径６５ｍｍの紙管に巻き取った。得られたポリエステル仮撚加工糸は、表１に示すとおり、優れた吸水性と防透性を具備し、布帛風合いは非常にソフトであると共になめらかさを有していた。
【００３３】
（実施例２）
５−ナトリウムスルホイソフタル酸をジメチルテレフタレートに対して１．８モル％、平均分子量１０００のポリエチレングリコールを全ポリエステルに対して１重量％共重合させた、ポリマーＩＶ０．６８の共重合ＰＥＴを用いて、紡糸温度２９０℃にて溶融後、９６ホールのダンベル型吐出孔を有した紡糸口金から吐出し、糸条に冷却風を吹き付け冷却し、油剤を供給し集束させ、交絡付与を行いながら、紡速２０００ｍ／分の速度で巻取り、ＰＯＹ繊度１００ｄｔｅｘの部分配向未延伸糸を採取した。この時のドラフト倍率は２５０であった。フリクション仮撚機にて、仮撚ヒーター温度を１６０℃、延伸倍率を１．５１、仮撚係数３１０００にて、延伸仮撚加工を施して交絡付与を行い、外径６５ｍｍの紙管に巻き取った。得られたポリエステル仮撚加工糸は、表１に示すとおり、優れた吸水性と防透性を具備し、布帛風合いは非常にソフトであると共になめらかさを有していた。
【００３４】
（実施例３）
口金を吐出後合流タイプに変更し、吐出孔２つで２玉融着状の１フィラメントを形成する、１４４フィラメント用に変更し、仮撚係数を３００００とした以外は、実施例２と同様にして仮撚糸を得た。この時の紡糸ドラフトは４５０倍であった。得られたポリエステル仮撚加工糸は、表１に示すとおり、優れた吸水性と防透性を具備し、布帛風合いは非常にソフトであると共になめらかさを有していた。
【００３５】
（実施例４〜６）
ダンベル孔を有する口金を用いて、口金ホール数、ポリマー吐出量を変化させ、実施例２と同様にして紡糸、仮撚加工して、ＤＴＹ繊度、フィラメント数の異なる仮撚糸を得た。得られた仮撚糸は表１に示すとおり、良好な性質を持っていた。
【００３６】
（実施例７）
仮撚係数を３００００で加工した以外は、実施例５と同様にして、６６Ｔ−５８フィラメントの扁平仮撚糸を得た。この仮撚糸の扁平度差は３．３であり、表１に示すとおり、十分な吸水性、防透性と風合いを具備していた。
【００３７】
（実施例８）
使用ポリマーをナイロン６６（ＢＡＳＦ（株）社製、“ウルトラミッド”Ａ４、硫酸相対粘度ηｒ＝４．０６）に変更し、紡糸温度２８０℃にて溶融後、２４ホールのダンベル型吐出孔を有した紡糸口金から吐出し、糸条に冷却風を吹き付け冷却し、油剤を供給し集束させ、交絡付与を行いながら、紡速２８００ｍ／分の速度で巻取り、ＰＯＹ繊度１１０ｄｔｅｘの部分配向未延伸糸を採取した。この時のドラフト倍率は６５０であった。フリクション仮撚機にて、仮撚ヒーター温度を１６０℃、延伸倍率を１．６７、仮撚係数３００００にて、延伸仮撚加工を施して交絡付与を行い、外径６５ｍｍの紙管に巻き取った。得られたポリエステル仮撚加工糸は、表１に示すとおり、優れた吸水性と防透性を具備し、布帛風合いは非常にソフトであると共になめらかさを有していた。
【００３８】
（実施例９）
口金を俵形の吐出孔タイプに変更し、仮撚係数を３７０００で加工した以外は、実施例５と同様にして、６６Ｔ−５８フィラメントの扁平仮撚糸を得た。この仮撚糸の扁平度差は３．０であり、表１に示すとおり、十分な吸水性、防透性と風合いを具備していた。
【００３９】
（比較例１）
紡糸吐出量をアップした以外は、実施例５と同様にして、８４Ｔ−５８フィラメントの扁平仮撚糸（単糸繊度１．４）を得た。この仮撚糸はソフト性（風合い）が不足すると共に、吸水性、防透性が劣るものであった。
【００４０】
（比較例２）
仮撚係数を２５０００で加工した以外は、実施例５と同様にして、６６Ｔ−５８フィラメントの扁平仮撚糸を得た。この仮撚糸の扁平度差は２．５であり、表１に示すとおり、風合いは優れるも、吸水性、防透性が劣るものであった。
【００４１】
（比較例３）
口金を吐出後合流タイプに変更し、吐出孔４つで４玉融着状の１フィラメントを形成する、５８フィラメント用に変更し、仮撚係数を３００００とした以外は、実施例５と同様にして仮撚糸を得た。得られたポリエステル仮撚加工糸は、表１に示すとおり、ＣＶが２３％であり、吸水性に劣るものとなった。
【００４２】
【表１】
2017218698.tif 000003
【符号の説明】
【００４３】
１：単糸断面の輪郭線
２：扁平度測定における長軸
３：扁平度測定における短軸
【図１】
2017218698.tif 000004
【図２】
2017218698.tif 000005
【図３】
2017218698.tif 000006